(57)【要約】  本発明は、化粧品成分及び／又は配合物のｉｎ  ｖｉｔｒｏ試験のための皮膚等価物として有用であるシート材料を提供する。シート材料は、すぐに使用できるようにタンパク質及び湿分調整剤を含む。シート材料に行うことができる試験は、例えば、メーキャップスミアリング、色評価、日焼け防止指数測定、ＵＶＡ保護、化粧品の耐水性、サンレスタンニングの適用などである。【特許請求の範囲】
【請求項１】
皮膚に適用しようとする組成物及び皮膚に適用しようとする組成物の成分のｉｎ  ｖｉｔｒｏ試験のためのタンパク質ベースのフィルムであって、前記フィルムがタンパク質及び湿分調整剤を含み、及びそのシート材料がフィルムの全重量を基準として１０重量％〜２５重量％の湿分含有量を有する、前記フィルム。
【請求項２】
該タンパク質がゼラチン又はその誘導体である、請求項１に記載のフィルム。
【請求項３】
該湿分調整剤が、グリコール、グリセロール、エチレングリコール、ジエチレングリコール、プロピレングリコール、ポリエチレングリコール、ポリプロピレングリコール、アクリル酸、アクリル酸の任意の重合形態、三酢酸グリセリル、ソルビトール、マンニトール、ラクチトール、キシリトール、エリトリトール、マルチトール、乳酸塩、ポリデキストロース、アセトアミド、グリセレス、ラクトアミド、ヒアルロン酸、エキナシン、及びそれらの混合物、からなる群から選択される、請求項１又は２に記載のフィルム。
【請求項４】
タンパク質の量を基準として０．１〜２０重量％の架橋剤をさらに含む、請求項１〜３のいずれか一項に記載のフィルム。
【請求項５】
０．０１ｇ／ｍ２〜５０ｇ／ｍ２の量で表面粗さに影響を与える固体粒子をさらに含む、請求項１〜４のいずれか一項に記載のフィルム。
【請求項６】
界面活性剤、殺生物剤、着色剤、ＵＶ吸収剤、媒染剤、光学的増白剤、酸化防止剤、帯電防止剤及び光安定化剤からなる群から選択される１種又は複数の添加剤をさらに含む、請求項１〜５のいずれか一項に記載のフィルム。
【請求項７】
裏基材に設けられる、請求項１〜６のいずれか一項に記載のフィルム。
【請求項８】
裏基材が透明である、請求項７に記載のフィルム。
【請求項９】
裏基材がトリアセタート（ＴＡＣ）、ポリエステル、ポリエチレンテレフタラート（ＰＥＴ）、ポリエチレンナフタラート（ＰＥＮ）、ポリスルホン、ポリフェニレンオキシド、ポリアミド及びポリカーボナートからなる群から選択される、請求項８に記載のフィルム。
【請求項１０】
裏基材が不透明である、請求項７に記載のフィルム。
【請求項１１】
裏基材がポリエチレン積層を有する又は有さない紙である、請求項１０に記載のフィルム。
【請求項１２】
フィルムが裏基材から剥離することができる、請求項７〜１１のいずれか一項に記載のフィルム。
【請求項１３】
５〜２５重量％の溶解されたタンパク質、好ましくは、少なくとも５０重量％の水を含む溶液に溶解されたタンパク質；タンパク質の重量を基準として２〜１００％の湿分調整剤；タンパク質の量を基準として０．１〜２０重量％の架橋剤及び０．０１ｇ／ｍ２〜５０ｇ／ｍ２のフィルムが得られるような量の表面粗さに影響を与える固体粒子を含む、請求項１〜６のいずれか一項に記載のフィルムを形成するための溶液。
【請求項１４】
界面活性剤、殺生物剤、着色剤、ＵＶ吸収剤、媒染剤、光学的増白剤、酸化防止剤、帯電防止剤及び光安定化剤からなる群から選択される１種又は複数の添加剤をさらに含む、請求項１３に記載の溶液。
【請求項１５】
請求項１〜１２のいずれか一項に記載のタンパク質ベースのフィルムを調製する方法であって、
自体公知の方法に従ってタンパク質ベースのフィルムを、任意選択的に裏基材上に、形成するステップ、及び、続いてフィルムの全重量を基準として１０重量％〜２５重量％のフィルムの湿分含有量を有するフィルムを得るような条件下で前記フィルムを乾燥するステップ、を含む上記方法。
【請求項１６】
フィルムの全重量を基準として１０重量％〜２５重量％のフィルムの湿分含有量を維持するのに適している容器にフィルムを包装するステップ、をさらに含む請求項１５に記載の方法。
【請求項１７】
前記フィルムが請求項１３又は１４に記載の溶液から形成される請求項１６に記載の方法。
【請求項１８】
容器から取り除いてすぐに使用できるように、フィルムの全重量を基準として１０重量％〜２５重量％のフィルムの湿分含有量でシート材料を維持するために適当な容器に包まれる、請求項１〜１２のいずれか一項で定義されたフィルム。
【請求項１９】
化粧品配合物の若しくは化粧品用成分の、メーキャップスミアリング、色評価、日焼け防止指数測定、ＵＶＡ保護、耐水性、サンレスタンニングの適用のｉｎ  ｖｉｔｒｏ試験における、請求項１〜１２及び１８のいずれか一項に記載のフィルムの使用。
【発明の詳細な説明】
【技術分野】
【０００１】
本発明は、化粧品研究の分野である。提供されるのは、化粧品成分及び／又は配合物のｉｎ  ｖｉｔｒｏ試験のために皮膚等価物として有用であるシート材料又はフィルムである。本発明のシート材料で行うことができる試験は、例えば、メーキャップスミアリング、色評価、日焼け防止指数測定、ＵＶＡ保護、化粧品の耐水性、サンレスタンニングの適用などである。
【背景技術】
【０００２】
化粧品工業は多くの新規な製品を導入している。市場に投入する前に、化粧品は、その安全性及び機能特性について試験されなければならない。試験の目的のために動物及びヒトを使用することを避けることは明らかな傾向である。したがって、ｉｎ  ｖｉｔｒｏ試験方法に用いるためのツールの開発が非常に求められている。
【０００３】
試験しようとする特性は、大まかに２つのカテゴリーに分けることができる。すなわち、１つは生体反応が必要であるもの（例えば：皮膚刺激性、皮膚感作性、及び皮膚の日焼け）であり、もう１つは製品の物理的特性が大きな役割を果たすもの（例えば：拡散、解乳化、スミアリング、水堅牢度）である。後者のカテゴリーは、ｉｎ  ｖｉｔｒｏ法によって試験されるのに特に適している。ｉｎ  ｖｉｔｒｏ試験の質は、適当な試験基質の利用可能性に大きく依存している。予測的なものであるために、試験基質は、できるだけそっくりにヒトの皮膚を模倣すべきである。重要なパラメーターは、例えば、表面張力、粗さ、弾性、吸湿、及び付着性である。光透過率の測定のために、基質は透明であることが特に望ましい。
【０００４】
現在利用可能であるシート材料は、Ｖｉｔｒｏ−Ｓｋｉｎ（登録商標）である。Ｖｉｔｒｏ−Ｓｋｉｎ（登録商標）は、ヒトの皮膚の表面の特性を効率的に模倣する進歩的な試験基質である。これは、最適なタンパク質及び脂質成分の両方を含み、ヒトの皮膚に類似の組織分布、ｐＨ、臨界表面張力及びイオン強度を有するよう設計されている。
【０００５】
ヒトの皮膚の特性を模倣することにおける改善が常に望ましいという事実に加えて、Ｖｉｔｒｏ−Ｓｋｉｎ（登録商標）の１つの大きな欠点は、材料が試験に用いられ得る前に、かなり長い期間相対的に高い湿度及び特定の温度で広範なプレコンディショニングが必要とされるということである。この時間がかかる前処理の後、製品は弱く取り扱いが難しい。
【発明の概要】
【発明が解決しようとする課題】
【０００６】
本発明の一目的は、化粧品成分及び最終製品のｉｎ  ｖｉｔｒｏ試験に用いることができるタンパク質ベースのフィルムを提供することである。
【０００７】
さらに一目的は、すぐに使用できる化粧品試験のためのタンパク質ベースのフィルムを提供することである。
【０００８】
また本発明の一目的は、容易な取り扱いが可能である、遊離のフィルム又は支持基材に適用される若しくは支持基材上に付着させるフィルムとして、化粧品又は化粧品成分のｉｎ  ｖｉｔｒｏ試験のために、柔軟な方法で用いることができるタンパク質ベースのフィルムを提供することである。
【０００９】
驚くべきことに、上記目的が、特定の湿分を有するタンパク質ベースのフィルムによって達成することができることが見出された。一実施形態では、タンパク質ベースのフィルムは遊離フィルムとして提供される。一実施形態では、タンパク質ベースのフィルムは支持基材上のフィルムとして提供される。フィルムの主成分は、タンパク質である。湿分の度合い又は量は、湿分調整剤をフィルムが形成される溶液に添加することによって制御される。本発明によるフィルムを調製する方法には、必要とされる湿分の度合い又は量を有するタンパク質ベースのフィルムに達するように慎重に行うべきである乾燥ステップが含まれる。有利には、そのようにして調製されたタンパク質ベースのフィルムは、フィルムの湿分が所望の範囲内で維持される方法で包装され、それによって、その包装を取り除いたときに、フィルムがすぐに使用できることを保証することができる。また、有利には、タンパク質ベースのフィルムは、裏支持体、例えば、タンパク質ベースのフィルムが恒久的に又は一時的に付着することができる基材に設けられ得る。本発明のタンパク質ベースのフィルムの透明性により、ＵＶ光及び光吸収測定を含めた、光測定を含む試験に特に適するようになる。
【課題を解決するための手段】
【００１０】
したがって、本発明は、タンパク質ベースのフィルムに関し、前記フィルムはタンパク質及び湿分調整剤を含み、前記フィルムは、好ましくは、フィルムの全重量を基準として、少なくとも１０重量％、最大で２５重量％の湿分含有量を有する。
【００１１】
一実施形態では、フィルムは、皮膚に適用しようとする組成物及び皮膚に適用しようとする組成物の成分のｉｎ  ｖｉｔｒｏ試験に適している。
【発明を実施するための形態】
【００１２】
本発明によるタンパク質ベースのフィルムは、架橋タンパク質に基づき、任意選択的に裏支持体に設けられる。いくつかの添加剤は、フィルムに、表面張力、表面粗さ、水の取り込み（膨潤）、耐水性、機械強度、疎水性などの独特の特性を与えることができる。
【００１３】
市販のＶｉｔｒｏＳｋｉｎ（登録商標）に対する独特かつ主な利点は、本発明のフィルムがすぐに使用できるということである。したがって、使用前に骨の折れる高い湿分のプレコンディショニングを必要としない。
【００１４】
ｉｎ  ｖｉｔｒｏ試験の目的のために皮膚モデル又は代用の皮膚としてこの材料を用いるのに適するようにし、実際にフィルムにその優れたｉｎ  ｖｉｔｒｏ試験の特性を提供する、本発明によるフィルムの主成分は、タンパク質層によって形成される。本発明のフィルムの乾燥厚さは、通常１μｍ〜３００μｍとなり得る。一実施形態では、タンパク質ベースのフィルムの厚さは２〜１５０μｍであり、他の実施形態では、タンパク質ベースのフィルムの厚さは２μｍ〜１００μｍである。
【００１５】
本発明の文脈の範囲内で、ポリペプチドを含むタンパク質という用語は、天然タンパク質、変性タンパク質、合成及び組換えタンパク質及びペプチド、糖タンパク質、糖タンパク質、リポタンパク質を含めた、ペプチド結合によって結合した少なくとも１５個のアミノ酸を有する任意の分子及びまた、側鎖として、バイオオリゴマー又はポリペプチド基を含めた他の基を含むことができる他の分子を含むように理解されるものとする。化学修飾タンパク質を単独で又は非修飾タンパク質と組み合わせて用いることもできる。フィルムは、フィルムの全重量を基準として少なくとも３０重量％のタンパク質を含むが、フィルムの全重量を基準として９０重量％以下のタンパク質を含む。
【００１６】
好ましい実施形態において、本発明のタンパク質ベースのフィルム中のタンパク質は、ゼラチンである。例えば、タンパク質、又はポリペプチドとして用いることができるゼラチンは、酸性若しくは石灰処理した、哺乳動物又は冷血動物から得られた皮膚又は骨のゼラチンである。かかるゼラチンは、従来技術によく見られ、文献によく記載されている。かかる自然に単離したゼラチンの分子量は、約２．５又は７．５〜約３００ｋＤａの範囲となり得る。市販のゼラチンは、本発明に従って用いることができる。本発明のフィルムに適用するゼラチンの適当な分子量は、好ましくは、１０ｋＤａ〜２００ｋＤａの範囲にある。一実施形態では、少なくとも２０ｋＤａ又は少なくとも４０ｋａ、又は少なくとも６０ｋＤａ、又は少なくとも８０ｋＤａ又は少なくとも１００ｋＤａの分子量を有するゼラチンは用いることができる。一実施形態では、３００ｋＤａ未満の、又は２５０未満の、又は２００ｋＤａ未満の分子量を有するゼラチンは用いることができる。化学修飾ゼラチンを単独で又は非修飾タンパク質と組み合わせて用いることもできる。非修飾ゼラチンの例としては、それだけには限らないが、トリメリット化ゼラチン、スクシニル化ゼラチン、アシル化ゼラチン、アルキル化ゼラチン、フタル化ゼラチンが含まれる。修飾ゼラチンは、例えば、ある種の成分又は（化粧）製品とｉｎ  ｖｉｔｒｏ試験のためのシート材料との相互作用を調整するために、有利に用いることができる。また、組換えゼラチンは用いることができる。組換えゼラチン（また、組換えコラーゲン又は組換えコラーゲン様ペプチドと称される）は、通常、微生物、昆虫、植物又は動物宿主中でペプチドをコード化するヌクレオチドの発現によるなどの組換え方法によって生成された１種又は複数のゼラチン又はゼラチン様ポリペプチドを意味する。かかるペプチドは、Ｇｌｙ−Ｘａａ−Ｙａａトリプレット（Ｇｌｙはアミノ酸グリシンであり、Ｘａａ及びＹａａは同一でも異なってもよく、任意の既知のアミノ酸となり得る）を含むことを特徴とする。アミノ酸の少なくとも４０％は、好ましくは、連続するＧｌｙ−Ｘａａ−Ｙａａトリプレットの形態で存在する。より好ましくは、アミノ酸の少なくとも６０％、さらにより好ましくは少なくとも８０％、さらには９０％を超えるものが、Ｇｌｙ−Ｘａａ−Ｙａａトリプレットの形態で存在する。好ましくは、ペプチドは約２．５ｋＤ以上の分子量を有する。より好ましくは、約２．５〜約１００ｋＤの分子量又は約５〜約８０ｋＤの分子量である。
【００１７】
一般に、湿分調整剤は、水結合能を有する不揮発性の若しくはほんのわずかに揮発性の有機化合物である。湿分調整剤は、水溶性又は水に不溶性となり得る。その固有の特性に応じて、湿分調整剤は、タンパク質ベースのフィルムが形成される水溶液中で溶解しても乳化してもよい。湿分調整剤は、固体粒子、中空球、ポリマーなどのキャリアビヒクルによるコーティング溶液に導入することもできる。
【００１８】
一実施形態では、活性な湿分調整剤は、グリコール、グリセロール、エチレングリコール、ジエチレングリコール、プロピレングリコール、ポリエチレングリコール、ポリプロピレングリコール、アクリル酸、アクリル酸の任意の重合形態、三酢酸グリセリル、ソルビトール、マンニトール、ラクチトール、キシリトール、エリトリトール、マルチトール、乳酸塩、ポリデキストロース、アセトアミド、グリセレス、ラクトアミド、ヒアルロン酸、エキナシンなどからなる群から選択される。
【００１９】
湿分調整剤の量は、フィルム中のタンパク質の重量を基準として２〜１００重量％、好ましくは５〜８０重量％、より好ましくは１０〜６０重量％である。一実施形態では、湿分調整剤の量は、タンパク質１００ｇ当たり１０〜６０ｇである。
【００２０】
一実施形態では、フィルムの物理的強度を増加させフィルムの耐水性を改善すると有利となり得る。これを達成するために、タンパク質フィルムは、任意選択的に添加剤と組み合わせて、適当な硬化剤又は架橋剤で硬化させることができる。少なくとも０．１重量％から最大で２０重量％までの架橋剤は、フィルム中のタンパク質の重量を基準として、好ましくは０．５〜５重量％を加えることができる。
【００２１】
適当な架橋剤は、欧州特許出願公開第１  ４３７  ２２９号に記載されている。したがって、架橋剤は、ホルムアルデヒド、グリオキサール、グルタルアルデヒドなどのアルデヒドに基づく化合物；ジアセチル、シクロペンタンジオンなどのケトンに基づく化合物；ビス（２−クロロエチル尿素）、２−ヒドロキシ−４，６−ジクロロ−１，３，５−トリアジン、２，４−ジクロロ−６−Ｓ−トリアジンナトリウム塩などの活性ハロゲン化物；ジビニルスルホン酸、１，３−ビニルスルホニル−２−プロパノール、Ｎ，Ｎ’−エチレンビス（ビニルスルホニルアセトアミド）、１，３，５−トリアクリロイルヘキサヒドロ−Ｓ−トリアジンなどの活性ビニル化合物；ジメチロール尿素、メチロールジメチルヒダントインなどのＮ−メチロール化合物；メラミン樹脂（例えば、メチロールメラミン、アルキル化メチロールメラミン）；エポキシ樹脂；１，６−ヘキサメチレンジイソシアナートなどのイソシアナート化合物；米国特許出願公開第３  ０１７  ２８０号及び米国特許出願公開第２  ９８３  ６１１号に記載のアジリジン化合物；米国特許出願公開第３  １００  ７０４号に記載のカルボキシイミド化合物；グリセロールトリグリシジルエーテルなどのエポキシに基づく化合物；１，６−ヘキサメチレン−Ｎ，Ｎ’−ビスエチレン尿素などのエチレンイミノに基づく化合物；ムコクロル酸、ムコフェノキシクロル酸などのハロゲン化カルボキシアルデヒドに基づく化合物；２，３−ジヒドロキシジオキサンなどのジオキサンに基づく化合物；ホウ酸、ホウ砂及びホウ酸塩などのホウ素化合物；乳酸チタン、硫酸アルミニウム、クロムミョウバン、カリウムミョウバン、酢酸ジルコニル、酢酸クロムなどの金属含有化合物、テトラエチレンペンタミンなどのポリアミン化合物、アジピン酸ジヒドラジドなどのヒドラジド化合物、２つ以上のオキサゾリン基などを有する低分子量化合物若しくはポリマーの１種又は複数であり得る。これらの架橋剤は、単独で又は組み合わせて用いることができる。
【００２２】
他の実施形態では、タンパク質ベースのフィルム中で固体粒子又はビーズを含むことによって、例えば、固体粒子又はビーズをフィルムが形成される溶液に加えることによってシート材料の表面粗さを所望の特性に調節すると有利となり得る。固体粒子又はビーズは、架橋剤の存在に加えて存在し得る又は存在し得ない。表面粗さに影響を与えるかかる固体粒子は、ポリスチレン、若しくはポリメチルメタクリラートなどの有機粒子、又はケイ素酸化物、アルミニウム酸化物、チタン酸化物、酸化鉄などの無機粒子となり得る。様々な粒子タイプの混合物も可能である。固体粒子は、好ましくは、１〜２００μｍ、より好ましくは２〜１００μｍのサイズを有する。最適なサイズは、適用及びフィルムの厚さに依存する。固体粒子の量は、０．０１ｇ／ｍ２〜５０ｇ／ｍ２であり、好ましくはフィルムの０．１ｇ／ｍ２〜１０ｇ／ｍ２である。
【００２３】
さらに、それはフィルム形成過程を助ける及び／又は本発明のフィルムの表面張力を調整することができる適当な界面活性剤を含むのに有益となり得る。１種又は複数の適当な界面活性剤は、化粧品／成分のフィルムへの適用を促進し、できるだけヒトの皮膚の表面張力を模倣するために選択することができる。例えば、界面活性剤をフィルム形成溶液に加えることにより、本発明のフィルム中で存在することができる適当な界面活性剤の例としては、陰イオン性、陽イオン性、非イオン性及び／又は両性界面活性剤又はそれらの組み合わせが含まれる。好ましくは、界面活性剤は、フィルム形成溶液の性質を満たすものを選択すべきである。
【００２４】
一実施形態では、１種又は複数の陰イオン界面活性剤はフィルム中で存在する。適当な陰イオン性界面活性剤の例としては、アルキルスルホカルボキシラート、α−オレフィンスルホナート、ポリオキシエチレンアルキルエーテルアセタート、Ｎ−アシルアミノ酸及びその塩、Ｎ−アシルメチルタウリン塩、アルキルスルファート、ポリオキシアルキルエーテル硫酸塩、ポリオキシアルキルエーテルリン酸塩、ロジン石けん、ヒマシ油硫酸塩、ラウリルアルコール硫酸塩、アルキルフェノールホスファート、アルキルホスファート、アルキルアリルスルホナート、ジエチルスルホスクシナート、ジエチルヘキシルスルホスクシナート及びジオクチルスルホスクシナートが含まれる。
【００２５】
一実施形態では、１種又は複数の陽イオン性界面活性剤はフィルム中で存在する。適当な陽イオン性界面活性剤の例としては、２−ビニルピリジン誘導体及びポリ−４−ビニルピリジン誘導体が含まれる。
【００２６】
一実施形態では、１種又は複数の両性界面活性剤は、フィルム中で存在する。適当な両性の界面活性剤の例としては、ラウリルジメチルアミノ酢酸ベタイン、２−アルキル−Ｎ−カルボキシメチル−Ｎ−ヒドロキシエチルイミダゾリニウムベタイン、プロピルジメチルアミノ酢酸ベタイン、ポリオクチルポリアミノエチルグリシン及びイミダゾリン誘導体が含まれる。
【００２７】
一実施形態では、１種又は複数の非イオン性界面活性剤は、フィルム中で存在する。適当な非イオン性界面活性剤の例としては、非イオン性フッ素化界面活性剤及び非イオン性炭化水素界面活性剤が含まれる。非イオン性炭化水素界面活性剤の有用な例としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル；ポリオキシエチレンオレイン酸エステル、ポリオキシエチレンジステアリン酸エステル、ラウリン酸ソルビタンエステル、モノステアリン酸ソルビタンエステル、モノオレイン酸ソルビタンエステル、セスキオレイン酸ソルビタンエステル、ポリオキシエチレンモノオレイン酸エステル及びポリオキシエチレンステアリン酸エステルなどのエステル；及びグリコール界面活性剤が含まれる。非イオン性界面活性剤の具体的な例には、Ｕｎｉｏｎ  Ｃａｒｂｉｄｅ  Ｃｏ．、Ｄａｎｂｕｒｙ、Ｃｏｎｎ．から入手可能なＴｒｉｔｏｎ（商標）Ｘ−１００、Ｘ−１１４及びＸ−４０５などのオクチルフェノキシポリエトキシエタノール；Ａｉｒ  Ｐｒｏｄｕｃｔｓ＆Ｃｈｅｍｉｃａｌｓ  Ｃｏ．、Ａｌｌｅｎｔｏｗｎ、Ｐａ．から入手可能なＳｕｒｆｙｎｏｌ（商標）ＧＡ及びＳｕｒｆｙｎｏｌ（商標）ＣＴ−１３６など、２，４，７，９−テトラメチル−５−デシン−４，７−ジオールなどのアセチレンジオール；Ｕｎｉｏｎ  Ｃａｒｂｉｄｅ  Ｃｏ．、Ｄａｎｂｕｒｙ、Ｃｏｎｎ．から入手可能な（１０オキシエチレン単位を含む、式Ｃ１２Ｈ２５Ｏ（Ｃ２Ｈ４Ｏ）５Ｈであると考えられる）Ｔｅｒｇｉｔｏｌ（商標）ＴＭＮ−１０などのトリメチルノニルポリエチレン−グリコールエーテル；Ｅ．Ｉ．Ｄｕ  Ｐｏｎｔ  ｄｅ  Ｎｅｍｏｕｒｓ  ＆  Ｃｏ．、Ｗｉｌｍｉｎｇｔｏｎ、Ｄｅｌ．から入手可能な（式ＣＨ３（ＣＨ２）１２（ＯＣ２Ｈ４）８ＯＨであると考えられる）Ｍｅｒｐｏｌ（商標）ＳＨなどのエチレンオキシドの非イオン性エステル；Ｅ．Ｉ．Ｄｕ  Ｐｏｎｔ  ｄｅ  Ｎｅｍｏｕｒｓ＆Ｃｏ．、Ｗｉｌｍｉｎｇｔｏｎ、Ｄｅｌ．などから入手可能な（式ＣＨ３（ＣＨ２）ｎ（ＯＣ２Ｈ４）８（ＯＣ３Ｈ６）８ＯＨ（式中、ｎは１２〜１６の整数である）と考えられる）Ｍｅｒｐｏｌ（商標）ＬＦＨなどのエチレンオキシド及びプロピレンオキシドの非イオン性エステル並びにそれらの混合物が含まれる。
【００２８】
適当な非イオン性フッ素化界面活性剤の例には、直鎖の全フッ素置換ポリエトキシ化アルコール（例えば、ＤｕＰｏｎｔ  Ｓｐｅｃｉａｌｔｙ  Ｃｈｅｍｉｃａｌｓ、Ｗｉｌｍｉｎｇｔｏｎ、Ｄｅｌ．から入手可能なＺｏｎｙｌ（商標）ＦＳＮ、Ｚｏｎｙｌ（商標）ＦＳＮ−１００、Ｚｏｎｙｌ（商標）ＦＳＯ、及びＺｏｎｙｌ（商標）ＦＳＯ−１００）、フッ素化アルキルポリオキシエチレンエタノール（例えば、３Ｍ、Ｓｔ．Ｐａｕｌ、Ｍｉｎｎ．から入手可能なＦｌｕｏｒａｄ（商標）ＦＣ−１７０Ｃ）、フッ素化アルキルアルコキシラート（例えば、３Ｍ、Ｓｔ．Ｐａｕｌ、Ｍｉｎｎ．から入手可能なＦｌｕｏｒａｄ（商標）ＦＣ−１７１）、フッ素化アルキルエステル（例えば、３Ｍ、Ｓｔ．Ｐａｕｌ、Ｍｉｎｎ．から入手可能なＦｌｕｏｒａｄ（商標）ＦＣ−４３０、ＦＣ−４３１、及びＦＣ−７４０）及びフッ素置換アルキルエステル及びペルフルオロアルキルカルボキシラート（例えば、Ｎｅｏｓ  Ｃｏ．、Ｌｔｄ．によって製造されたＦ−ｔｅｒｇｅｎｔシリーズ、Ｃｉｂａ−Ｇｅｉｇｙによって製造されたＬｏｄｙｎｅシリーズ、ＩＣＩによって製造されたＭｏｎｆｌｏｒシリーズ、Ａｓａｈｉ  Ｇｌａｓｓ  Ｃｏ．、Ｌｔｄ．によって製造されたＳｕｒｆｌｕｏｎシリーズ、及びＤａｉｋｉｎ  Ｉｎｄｕｓｔｒｉｅｓ、Ｌｔｄ．によって製造されたＵｎｉｄｙｎｅシリーズ）が含まれる。
【００２９】
好ましい非イオン性フッ化炭素界面活性剤には、Ｚｏｎｙｌ（商標）ＦＳＯ、Ｆｌｕｏｒａｄ（商標）ＦＣ−１７０Ｃ、及びＦｌｕｏｒａｄ（商標）ＦＣ−１７１が含まれる。
【００３０】
一実施形態では、上記界面活性剤は、フィルムの０．０１〜１．０ｇ／ｍ２、好ましくは０．０５〜０．５０ｇ／ｍ２の範囲の濃度で適用される。
【００３１】
本発明のフィルムの表面特性を調節するための他の界面活性剤は、シリコーンなどの不水溶性有機化合物となり得る。一実施形態では、フィルムには、直鎖のポリジメチルシロキサン（ＰＤＭＳ）及び例えば、オクタメチルテトラシクロシロキサン（ＯＣＳ）などの環式シロキサンの群から選択されるシリコーンが含まれる。ＰＤＭＳの分子量は、フィルム形成溶液の特性に一致させるために選択すべきである。好ましくは、ＰＤＭＳ化合物は、室温（２０℃）で純粋な化合物として１０〜５００００ｃＰの粘度を有する。
【００３２】
水溶性ポリマーは、その機械的若しくは化学的特性を変更するために本発明のフィルム中に含めることができる。シート材料は、タンパク質１００ｇ当たり水溶性ポリマーを少なくとも０．１ｇから最大で４０ｇまで含むことができる。好ましくは、水溶性ポリマーの量はタンパク質１００ｇ当たり０．５〜３０ｇである。適当な水溶性ポリマーは、例えば、欧州特許出願公開第１  ４３７  ２２９号に記載されている。したがって、水溶性ポリマーは、親水性構造単位としてヒドロキシ基を有する樹脂であるポリビニルアルコールに基づく樹脂（例えば、ポリビニルアルコール（ＰＶＡ）、アセトアセチル修飾ポリビニルアルコール、陽イオン修飾ポリビニルアルコール、陰イオン修飾ポリビニルアルコール、シラノール修飾ポリビニルアルコール、ポリビニルアセタールなど）、セルロースに基づく樹脂（メチルセルロース（ＭＣ）、エチルセルロース（ＥＣ）、ヒドロキシエチルセルロース（ＨＥＣ）、カルボキシメチルセルロース（ＣＭＣ）、ヒドロキシプロピルセルロース（ＨＰＣ）、ヒドロキシエチルメチルセルロース、ヒドロキシプロピルメチルセルロースなど）、キチン、キトサン、デンプン、エーテル結合導入樹脂（ポリオキシエチレンオキシド（ＰＥＯ）、ポリプロピレンオキシド（ＰＰＯ）、ポリエチレングリコール（ＰＥＧ）、ポリビニルエーテル（ＰＶＥ）など）、カルバモイル基導入樹脂（ポリアクリルアミド（ＰＡＡＭ）、ポリビニルピロリドン（ＰＶＰ）、ポリアクリル酸ヒドラジドなど）、並びに遊離基としてのカルボキシル基を有するポリアクリラート、マレイン酸樹脂、アルギナートなどの１種又は複数となり得る。ＰＶＡの適当なコポリマーは、例えば、ＰＶＡ−ＮＶＦコポリマーのような国際公開第０３／０５４０２９号に開示されている。
【００３３】
一実施形態では、ポリグリコールは、湿分調整剤のために並びに本発明のフィルムの機械的及び／又は化学的特性を改善するためにポリマーとして用いるために本発明のフィルムに用いられる。
【００３４】
任意選択的に、本発明のフィルムに加えることができる他の添加剤には、殺生物剤、着色剤、有機若しくは顔料タイプ、ＵＶ吸収剤、媒染剤、光学的増白剤、酸化防止剤、帯電防止剤、光安定化剤などが含まれる。
【００３５】
一般に、殺生物剤として、例えば、保存剤及び／又は抗真菌剤として用いることができる薬剤は、例えば、フェノール、チモール、トリクロロフェノール、テトラクロロフェノール、ペンタクロロフェノール、クレゾール、ｐ−クロロ−ｍ−クレゾール、ｏ−フェニルフェノール、ベンジルフェノール、２−ベンジル−４−クロロフェノール、３５クロロフェン、ジクロロフェン、ブロモクロロフェン、２，２’−ジヒドロキシ−５，５’ジクロロジフェニルモノスルフィド、２，４，４’トリクロロ−２’ヒドロジフェニルエーテル、３，４，５−トリブロモサチシルアニリド、又はその塩などの芳香族ヒドロキシ化合物；ホルムアルデヒド、パラホルムアルデヒド、クロロアセトアルデヒド、グルタルアルデヒド、クロロアセトアミド、メチロールクロロアセトアミドなどのカルボニル基を含む化合物；安息香酸、モノブロモ酢酸エステル、ｐ−ヒドロキシ安息香酸エステル、ソルビン酸などのカルボン酸又はそのエステル；４０ヘキサメチレンテトラミン、アルキルグアニジン、ニトロメチルベンジルエチレンジアミンなどのアミン；テトラメチルチウラムジスルフィドなどのジスルフィド；２−メルカプトベンゾチアゾール、２−（４−チアゾリル）ベンズイミダゾール、２メトキシカルボニルアミノベンズイミダゾールなどの窒素含有複素環式化合物；フェニル酢酸水銀、フェニルプロピオン酸水銀、フェニルオレイン酸水銀などの有機水銀化合物；ネオマイシン、カナマイシン、ポリマイシン、ストレプトマイシン、フラマイシンなどの抗生物質などを含むことができる。
【００３６】
一実施形態では、本発明によるフィルムは裏基材に設けられる。
【００３７】
裏基材、又は支持基材は、一実施形態において、例えば、ポリエチレン積層を有する若しくは有さない紙など、不透明となり得る、又は一実施形態において、裏基材は、トリアセチルセルロース（ＴＡＣ）、ポリエステル、ポリエチレンテレフタラート（ＰＥＴ）、ポリエチレンナフタラート（ＰＥＮ）、ポリスルホン、ポリフェニレンオキシド、ポリアミド、ポリカーボナートなど透明となり得る。基質のタイプは、試験のための要件に従って選択することができる。例えば、可視及びＵＶ光に対する透明性が不可欠である試験において、ＴＡＣを選択することができる。シート材料の剥離可能なフィルムが必要とされるとき、好ましくはポリエチレンで積層された原紙が用いられる。驚くべきことに、湿分調整剤を添加することにより、シート材料の裏基材への粘着性をも抑制する。
【００３８】
裏基材の厚さは特に制限されないが、実用的な観点から５０〜３００μｍが適している。
【００３９】
任意選択的に、下引き層が、シート材料の結合を増強するために支持する裏基材上で存在することができる。適当な下引き材料は、例えば、ゼラチンである。
【００４０】
裏基材に付着させたとき、フィルムは内部強度を有する必要がなく、シート材料の最適な厚さは、水の取り込み、透明性、表面粗さなどの特性によって決定される。一実施形態では、裏基材に付着させたとき、フィルムの乾燥厚さは、通常、２〜１５０μｍである。
【００４１】
フィルムが形成されることになる元の溶液（言い換えれば、フィルム形成溶液）を作製するために、タンパク質は、適当な揮発性溶媒、好ましくは少なくとも５０％の水に溶解される又は分散される。共溶媒の使用は、フィルム形成溶液の特定の成分を溶解する又はフィルム形成を改善するのに有利となり得る。共溶媒は、好ましくは、乾燥によって十分に除去することができる揮発性溶媒となるべきである。
【００４２】
固形の、分散した若しくは溶解した架橋剤は、フィルム形成直前にフィルム形成溶液に加えることができる又はオーバーコーティング、すなわち、架橋剤が適用されるフィルムの上のコーティングとして適用することができる。
【００４３】
さらに、上記の適当な界面活性剤、水溶性ポリマー及び他の添加剤は、フィルム形成溶液を含むタンパク質に加えることができる。
【００４４】
本発明のさらなる一態様は、フィルムが形成される溶液に関する。本発明によるタンパク質ベースのフィルムを形成するための溶液は、５〜２５重量％の溶解したタンパク質であって、好ましくは上記定義のゼラチンであって好ましくは少なくとも５０重量％の水で溶解した、タンパク質；タンパク質の重量を基準として２〜１００重量％、好ましくは５〜８０重量％、より好ましくは１０〜６０重量％の湿分調整剤；タンパク質の量を基準として０．１〜２０重量％、好ましくは０．５〜５重量％の上記で定義した架橋剤；及び０．０１ｇ／ｍ２〜５０ｇ／ｍ２、好ましくは０．１ｇ／ｍ２〜１０ｇ／ｍ２のフィルムが得られるような量の上記で定義した表面粗さに影響を与える固体粒子を含む。任意選択的に、溶液は１種又は複数の添加剤を含む。溶液は、溶液の０．０１〜０．１重量％の量で界面活性剤及び又はタンパク質１００ｇ当たり０．１ｇ〜４０ｇ、好ましくは０．５〜３０ｇの量で水溶性ポリマーを含むことができる。さらに、溶液は、殺生物剤、着色剤、有機又は顔料タイプ、ＵＶ吸収剤、媒染剤、光学的増白剤、酸化防止剤、帯電防止剤及び光安定化剤を含むことができる。フィルム形成溶液のｐＨは、好ましくは２〜１０、より好ましくは４〜９、最も好ましくは５〜８である。
【００４５】
本発明により、自己支持するフィルムを、フィルムを流延するために当技術分野で知られている方法によって調製することができる。例えば、フィルム形成溶液は、それが凝固する場合には、冷却ドラムでコーティングされる。引取ロールによって、連続フィルムは冷却ドラムから取り除かれ、乾燥過程で必要とされる湿分まで乾燥させる。フィルムは必要とされるサイズにスリットし包装される。
【００４６】
自己支持するフィルムを作製する他の好ましい方法は、コーティング過程によって低い表面張力を有する基質にフィルム形成溶液をコーティングすることである。使用するコーティング方法は、カーテンコーティング、エキストルージョンコーティング、エアナイフコーティング、スライドコーティング、ロールコーティング、リバースロールコーティング、ディップコーティング、ロッドバーコーティングなどから選択することができる。冷却及び乾燥後、基質へのフィルムの付着力が非常に乏しいため、形成されたフィルムは基質から除去することができる。この方法の他の利点は、フィルムの一方の表面（基質に直接接触した表面）が基質の陰性の表面特性であり、それによってフィルムの表面のテクスチャーが制御することができるということである。
【００４７】
本発明によって、裏基材上のフィルムを、単層若しくは多層コーティング方法を用いて調製することができる。コーティング方法として、フィルムのコーティングに適した任意の方法が用いることができる。例えば、カーテンコーティング、エキストルージョンコーティング、エアナイフコーティング、スライドコーティング、ロールコーティング、リバースロールコーティング、ディップコーティング、ロッドバーコーティングが適している。コーティングは、使用する実施形態に応じて、同時に行っても連続的に行ってもよい。
【００４８】
上記裏支持体の表面にコーティングを施す前に、裏支持体は、湿潤性及び付着性を改善する目的のために、コロナ放電処理、グロー放電処理、火炎処理、紫外光照射処理などにかけることができる。
【００４９】
フィルム形成後、フィルムは乾燥させる。原則的に、乾燥シート様材料、例えばフィルム、に用いられる任意の乾燥方法を適用することができる。フィルムの乾燥は、フィルムを完全に乾燥しないように慎重に行うべきである。フィルムの全重量を基準として１０重量％〜２５重量％のシート材料の最終湿分含有量を維持し、そのため、裏基材の重量を含めずに、脆性でないが柔軟である材料をすぐに使用できることを保証するために、乾燥状態は調整されるべきである。
【００５０】
本明細書では、湿分含有量は、前記処理前の裏基材を含まない重量に対する、処理後すなわち１０５℃で２４時間フィルムを維持した後、のフィルムの重量、によって（そのため、裏基材を含まない）決定される。湿分含有量は、処理後のフィルムの重量を処理前のフィルムの重量から引き、次いで、その結果を処理前のフィルムの重量で割り、次いで、その結果を１００％で掛けることによって算出される。湿分含有量が高すぎると、取り扱いが難しい粘着性の材料が得られる。湿分含有量が低すぎると、脆性の材料が得られる。フィルムの表面の粘着性、フィルムの柔軟性及びフィルムの裏基材への粘着性の視点から、本フィルムの湿分含有量は１０重量％〜２５重量％であり、好ましくは、１２重量％〜２５重量％であることが有利である。本フィルムの湿分含有量は、少なくとも１０、１２、１４若しくは１５重量％、最大でも２５、２２若しくは２０重量％となり得る。
【００５１】
したがって、本発明は、任意選択的に包装されたフィルムを調製するための方法に関し、前記方法は、フィルムを、任意選択的に裏基材上で形成するステップを含み、前記フィルムは、自体公知の方法による上記で定義したタンパク質及び湿分調整剤を含み、続いて、フィルムの全重量を基準として１０重量％〜２５重量％のフィルムの最終湿分含有量を得るような条件下で前記フィルムを乾燥し、したがって、任意選択的に、フィルムの全重量を基準として１０重量％〜２５重量％のフィルムの湿分含有量を維持するのに適している容器中で得られるシート材料を包装する。その方法の一実施形態では、フィルムは、上記で定義したフィルム形成溶液から形成される。
【００５２】
上記の方法に従って調製されたフィルムは、直ちに用いることができる。また、その後の使用のためにフィルムを保管すると有利となり得る。その後の使用の点で、フィルムを良好な状態で維持し、湿分含有量を安定させるために、フィルムの適切な包装が推奨される。フィルムの包装は、例えば、直鎖の低密度ポリエチレンなどの、任意の適当なプラスチックフィルム材料を含むことができる。包装は、複数のプライを含むことができる。外側のプライは、箔材料若しくは適当な金属化基質から作られた層、又は非金属化材料を含めた任意の他の認識される柔軟な遮断若しくは基質材料を含めた遮断単層となり得る。外部遮断単層は、ナイロンの外層、中間層若しくは箔、及びポリエチレンの内層を適当に含む。あるいは、遮断単層は、ポリエチレンの外層、金属化ナイロン、又は金属化ポリエステル、又は金属化ポリビニルアルコールの中間層、及びポリエチレンの内層を含むことができる。好ましくは、包装はエアシールされ、より好ましくは、包装は保存剤で又は不活性雰囲気下でエアシールされる。好ましくは、湿度の低い雰囲気条件に曝露されるときフィルムが乾燥する恐れがあるのを防ぐ。
【００５３】
したがって、さらなる一態様では、本発明は、容器から取り除いてすぐに使用できるようにフィルムを維持するために適当な容器に包まれる本発明のフィルムに関する。すぐに使用できることは、シート材料が試験条件に適するようにするためのプレコンディショニングステップを必要としないことを意味する。
【００５４】
また、本発明の一態様は、化粧品配合物の、又は化粧品等用成分の、メーキャップスミアリング、色評価、日焼け防止指数測定、ＵＶＡ保護、耐水性、サンレスタンニングの適用などのｉｎ  ｖｉｔｒｏ試験におけるフィルムの使用である。
【実施例】
【００５５】
（例１）
サンプルフィルムの調製
【表１】
2011514511.tif 000002
【００５６】
調製手順
フィルム形成溶液を以下の通り調製した。まず、水性ゼラチン溶液（石灰化骨質ゼラチン、分子量１８０ｋＤ）を４０℃で調製した。（空気の取り込みを避けるため）低速で撹拌しながら、以下の添加を連続して行った。すなわち、殺生物剤ベンゾ［ｄ］イソチアゾル−３（２Ｈ）−オンの溶液、シリカ懸濁液、界面活性剤（Ａｅｒｏｓｏｌ  ＯＴ／ＳＤＢＳ）の溶液、ポリアクリルアミド溶液、湿分調整剤（グリコール／グリセロール／ポリアクリル酸）、ポリジメチルシロキサン及び／又はＯＣＳ、水酸化ナトリウムである。溶液を４０℃で比較的低速で１時間混合した。次いで、溶液を超音波によって脱気した。フィルム形成の直前に、硬化剤７．５％  ２−ヒドロキシ−４，６−ジクロロ−１，３，５−トリアジンを加えた。
【００５７】
上記溶液から、フィルムを、ハンドコーティングによって又はスライドコーティング機を用いて裏基材上に溶液を適用することによって形成した。すべての実施例において、４００μｍのコーティングされた湿潤厚さを有するフィルムを用いた。任意選択的に、コーティング性を改善するために帯電を施した。溶液をポリエチレンで積層された原紙でコーティングした。
【００５８】
乾燥を２０℃及び５０％相対湿度で１６時間行い、その後、材料を切断し３５℃の７０％相対湿度で４８時間処理した後入手した。これ以後、材料を、さらに使用するまでエアシールされたプラスチックバッグで包装した。すべてのサンプルフィルムは進歩的な試験シートとして用いることができる。以下に個々の試験シート配合物に対していくつかのさらなる実施例を与える。
【００５９】
（例２）
湿分調整剤の効果の例証
湿分調整剤としてグリコールで調製した、ＰＥで積層された紙上でコーティングしたサンプルＡの含水量を以下の手順に従って測定した。シート材料を基質から剥離し、１０ｃｍ２の定義したサイズに切断した。材料を分析秤量デバイスで秤量した。次いで、サンプルを加熱乾燥器中で１０５℃の温度に少なくとも１６時間曝露した。これ以後、サンプルを再び秤量しサンプルの含水量となるために損失重量を算出した。含水量、柔軟性、粘着性及びＰＥへの粘着性をグリコール量の機能として表２に示す。
【００６０】
【表２】
2011514511.tif 000003
【００６１】
前記シリーズでは、明らかにグリコールの加湿効果が示されている。これはフィルムの湿分含有量、したがってその柔軟性に大いに影響を与える。したがって、湿分調整剤の添加は、すぐに使用できる材料を得るために必須である。最適なグリコール濃度は、表面の粘着性に依存する。６０％を超える濃度の場合、表面はきわめて粘着性をもつ。１０％以上のグリコール濃度で調製したシート材料は、ＰＥで積層された基質に粘着している。これらのフィルムは、フィルムを損傷せずに剥離することができる。剥離可能なフィルムの大きな利点は、（遊離フィルムが適用試験で必要とされる場合に）シートを剥離する前にそれが所望のサイズに切断する又は取り扱うことが容易にできることである。
【００６２】
（例３）
ｉｎ  ｖｉｔｒｏ試験のための材料の使用
実施例１のフィルムは、サンクリームの日焼け防止指数（ＳＰＦ）測定に見事に用いることができる。ここに、ＴＡＣによって支持されるフィルムを、ＵＶ線に対するその透明性のために用いた。配合Ａ４、Ｃ及びＨで調製したフィルムを使用し、使用直前に包むそのプラスチックバッグを取り出した。いくつかのサンクリームを２μＬ／ｃｍ２の量でフィルムの表面に適用した。サンクリームをすり込み約１５分間乾燥した。それ以後、シートを積分球を用いてＵＶ分光光度計に入れ、サンクリームなしで同様のシートの白に対してＵＶスペクトルを測定した。理論ＳＰＦ指数をＢ．Ｌ．  Ｄｉｆｆｅｙ  ａｎｄ  Ｊ．Ｒｏｂｓｏｎ、Ｊ．  Ｓｏｃ．  Ｃｏｓｍｅｔ．  Ｃｈｅｍ．、４０巻（１９８９年）ｐｐ１２７〜１３３に記載の方法を用いて記録したＵＶスペクトルから算出する。
【００６３】
参照として、市販のシート材料であるＶｉｔｒｏ−Ｓｋｉｎ（登録商標）を利用した。この材料を製造業者の指示（ＩＭＳ−ＵＳＡ）に従って湿度９５％で１６時間前処理した。これ以後、サンクリームを供給業者が記載した通り適用した。
【００６４】
表３に示したように、本発明のフィルムで測定されたＳＰＦ指数は、参照材料で測定されたものとよく一致し、使用した市販のクリーム剤によって示されたＳＰＦ指数とよく相関している。そのため、本発明の場合では、前処理は重複であることが示される。
【００６５】
【表３】
2011514511.tif 000004
【国際調査報告】
2011514511.tif 000005
2011514511.tif 000006
2011514511.tif 000007